(57)【要約】      （修正有）【課題】分割可能な折畳みナプキン製品を提供する。【解決手段】分割可能な折畳みナプキン製品１０であって、少なくとも約３１ｇ／平方メートルの坪量を有する基材シートを備え、ナプキン製品がＭＤ方向の少なくとも１つの折り目を備え、ナプキン製品がＭＤ方向の少なくとも１つのＭＤミシン目線３０を備えることを特徴とする折畳みナプキン製品である。【選択図】図５
2020000893.tif 000002
【特許請求の範囲】
【請求項１】
分割可能な折畳みナプキン製品であって、
少なくとも約３１ｇ／平方メートルの坪量を有する基材シートを備え、
前記ナプキン製品がＭＤ方向の少なくとも１つの折り目を備え、
前記ナプキン製品が前記ＭＤ方向の少なくとも１つのＭＤミシン目線を備えることを特徴とする折畳みナプキン製品。
【請求項２】
請求項１に記載の折畳みナプキン製品であって、ＣＤ方向の少なくとも１つの折り目を更に備えることを特徴とする折畳みナプキン製品。
【請求項３】
請求項１に記載の折畳みナプキン製品であって、前記折畳みナプキン製品が前記製品を半分に分けるＭＤミシン目線を備えることを特徴とする折畳みナプキン製品。
【請求項４】
請求項１に記載の折畳みナプキン製品であって、前記折畳みナプキン製品が少なくとも約５５０ｇ／３インチ（７．６２ｃｍ）のＭＤミシン目強度を有することを特徴とする折畳みナプキン製品。
【請求項５】
請求項１に記載の折畳みナプキン製品であって、紙のＣＤ引張り強度とＭＤミシン目強度の比が約３０％から約６０％であることを特徴とする折畳みナプキン製品。
【請求項６】
請求項１に記載の折畳みナプキン製品であって、前記ナプキン製品が単プライ製品であることを特徴とする折畳みナプキン製品。
【請求項７】
請求項１に記載の折畳みナプキン製品であって、前記ナプキン製品が多プライ製品であることを特徴とする折畳みナプキン製品。
【請求項８】
請求項１に記載の折畳みナプキン製品であって、ＳＡＴ吸収能力が少なくとも約３００グラム／平方メートルであることを特徴とする折畳みナプキン製品。
【請求項９】
請求項１に記載の折畳みナプキン製品であって、前記ＭＤミシン目線が少なくとも約２．０ｍｍの切れ目長さを備えることを特徴とする折畳みナプキン製品。
【請求項１０】
請求項１に記載の折畳みナプキン製品であって、前記ＭＤミシン目線が少なくとも約０．５ｍｍの結合長さを備えることを特徴とする折畳みナプキン製品。
【請求項１１】
請求項１に記載の折畳みナプキン製品であって、前記切れ目が前記ＭＤミシン目線の長さの少なくとも約５０％を占めることを特徴とする折畳みナプキン製品。
【請求項１２】
請求項１に記載の折畳みナプキン製品であって、前記ＭＤミシン目線が前記折畳みナプキン製品を２つのほぼ等しい個片に二分することを特徴とする折畳みナプキン製品。
【請求項１３】
請求項１に記載の折畳みナプキン製品であって、
少なくとも約３５ｇ／平方メートルの坪量を有する基材シートを備え、
前記ナプキン製品が、前記ＭＤ方向の少なくとも１つの折り目と前記ＣＤ方向の少なくとも１つの折り目とを備え、
前記ナプキン製品が、少なくとも約２ｍｍの切れ目長さおよび少なくとも約０．５ｍｍの結合長さを有する、前記ＭＤ方向の少なくとも１つのミシン目線を備え、
前記紙の前記ＣＤ引張り強度と前記ＭＤミシン目強度の比が、約３０％から約７０％であることを特徴とする折畳みナプキン製品。
【請求項１４】
請求項１に記載の折畳みナプキン製品であって、前記製品がエンボス加工されることを特徴とする折畳みナプキン製品。
【発明の詳細な説明】
【技術分野】
【０００１】
本開示は、消費者の好みによって要求されるシートサイズに分割することができる紙製品に関する。具体的には、本開示は、紙ウェブを新しい異なったやり方で分離できるようにするために、機械方向および機械横方向の両方で穿孔することができる紙製品について記載する。例えば、二方向のミシン目によって、ウェブ製品の包装、折畳み、および分配に関して新しい選択肢が展開される。更に、本開示は、消費者が特定の用途に望ましい量の紙製品のみを取り外すことを可能にする一体的なサイジングを作り出すことによって、消費者用紙製品を使用する際の無駄を最小限に抑える解決策を提供する。一実施形態では、本開示は、単一のシートをロールから分離するだけでなく、２分の１および４分の１のシートを分離することも可能にする、ロール状紙タオル製品について記載する。
【背景技術】
【０００２】
関連出願の相互参照
本出願は、２０１５年５月２６日付けの米国仮特許出願第６２／１６６，４８８号を基礎とし、その全体を本明細書に組み込む。
【０００３】
消費者の日常生活は、消費者の快適性および利便性のためだけに製造される様々な最新製品であふれている。使い捨て製品に対する消費者の要求は高いが、多くの消費者は、これらの使い捨て製品を製造するのに必要な資源の量に関していまだに懸念している。したがって、できるだけ環境にやさしい使い捨て製品を開発するための重要な研究が引き続き行われている。
【０００４】
環境への関心が高い消費者は、使用する使い捨て材料をより少なくできる製品を求める場合が多い。紙タオルの分野では、このことによってメーカーは、より細かい作業を扱うためにより小さい輪郭を有する紙タオル製品を提案してきた。これらのタオルは、「Ｓｅｌｅｃｔ−ａ−Ｓｉｚｅ」または「Ｐｉｃｋ−ａ−Ｓｉｚｅ」などの名前で市販されている。消費者が紙製品をより小さい四角に分離できるようにするという概念は明白のようであるが、実際に更に分割することができる製品は非常に難しい。ナプキンの分野では、消費者は、所望の用途に適したナプキンを購入することによって無駄を省くことができる。業界は慣例的に、カクテルナプキン、ランチョンナプキン、ディナーナプキン、および種々のファストフードサイズのものを含めて、意図される作業によってナプキンをサイズ決めしている。
【０００５】
市場にある現在のタオル製品は、フルサイズの紙タオル製品とハーフサイズの紙タオル製品との間で消費者が選択できるようにする特徴を有している。これらの製品は全て、ロールの頂部からロールの底部まで、即ちタオルシートの機械横方向（ＣＤ）に通っている、ミシン目線を使用している。Ｐｉｃｋ−ａ−ｓｉｚｅのミシン目は、標準的なミシン目と同じ形式で作成されるが、ミシン目線はより多く、互いにより近接している。Ｐｉｃｋ−ａ−ｓｉｚｅのミシン目を追加しても、タオル製品を作成するプロセスに対する影響は最小限である。
【０００６】
対照的に、シートの機械方向（ＭＤ）で、例えば、本明細書に記載するように、紙タオルロールの中心の周りに、またはナプキンの折畳み線に沿ってミシン目を設ける場合は、紙シートを製造するプロセスに大幅に影響する可能性がある。更に、現在のナプキン製品は、ミシン目、または消費者が製品のサイズを低減するための他の何らかの手段を含まない。消費者が異なるサイズのナプキンを望む場合には、別のサイズを購入する必要がある。ナプキンに関する現在の折畳み構造を所与とすると、分割できる製品を作成するには多くの困難がある。
【０００７】
このように、工業用または商用のどちらであっても、消費者がこれらの便利な製品のサイズを低減できないことは、例えば、数例を挙げると、ワイパー、折畳みハンドタオル、デリ用ペーパー、コーヒーフィルタ、ドライヤーシート、花束用包装紙、食品ライナー、ヘルスケアワイパーなど、他の一般の紙製品にまで及ぶ。これらの製品は、異なるサイズで販売されることがあるが、一般に、単一の製品サイズのみを収容したパッケージで販売されている。追加のサイズが求められる場合は、別個に購入される。より小さい単位へと分離することができる製品は、作り出される環境の無駄の量を低減するという消費者の要望の多くを満たすであろう。
【０００８】
これらの製品は全て共通して、繊維性ウェブから始まり、その後完成品へと加工される。最も基本的な説明をすると、紙、この例では紙タオルは、水中に分散された繊維を抄紙機に供給し、繊維を生地のシステム上に堆積させてシートを形成し、シートを乾燥させることによって作成される。現代の抄紙機は、１０００Ｍ／分を超える速度で稼働することができるので、シートをロールに巻き付ける前に弱い部分がシートに導入されないように注意が払われ、それによって破断が回避される。紙シートは、本質的に、異なる方向では異なる強度を有する。紙シートは、機械方向、即ちロールの周囲方向の方が強く、横方向、即ちロールの頂部から底部への方向の方が弱い。
【０００９】
シートは、巻き上げられると、加工操作を、即ち原料の紙ウェブを最終製品にするプロセスを待つ。製紙などの加工は高スループットのプロセスであり、紙シートを最終製品に向けてプロセスに通す際の破断を防ぐように制御しなければならない。加工の間、加工プロセス自体によって、例えばエンボス加工または穿孔によって、シートの弱い部分が生じることがある。
【発明の概要】
【課題を解決するための手段】
【００１０】
本発明者らは、機械方向のミシン目を有する紙製品を製造する有効な方法、ならびに機械横方向および機械方向の両方にミシン目を有する実施形態を発見した。このプロセスによって、機械方向のミシン目を含めることを試みる従来技術に伴うような加工の間の不具合なしに、紙製品を製造することが可能になる。機械方向、および二方向のミシン目によって、また、ウェブ製品の包装、折畳み、および分配に関して新しい選択肢が展開される。
【００１１】
今日の市場では、機械方向のミシン目を有する製品を製造できるだけでは不十分である。商用的に容認されるためには、製品は消費者の期待を満たさなければならない。本発明者らは更に、完全な１枚のシート、２分の１シート、もしくは４分の１シートとしてロールから取った紙タオルであるか、またはセンタープル容器から取ったワイパーのいずれであるかに関わらずうまく分離する、機械方向のミシン目を作成できることを発見した。有効であるためには、機械方向のミシン目は、確実により小さい製品へと分離すべきであり、特定の特性および／または引裂き強度が用いられればそのようになる。
【００１２】
以下の詳細な説明を図面と併せて検討することで、開示する様々なシステムおよび方法の実施形態をよりよく理解することができる。
【図面の簡単な説明】
【００１３】
【図１】紙ウェブを本明細書の紙タオル製品へと加工する一般的プロセスを例示するフロー図である。
【図２】記載するようなミシン目を有する紙タオルロールを示す図である。
【図３】機械方向のミシン目を作成するホイールを含む加工操作の一実施形態を示す図である。
【図４】紙ウェブをミシン目入りのナプキン製品へと加工する一般的プロセスを例示するフロー図である。
【図５】最終ナプキン製品の折畳み線と一致する機械方向のミシン目を有するナプキン製品を示す図である。
【発明を実施するための形態】
【００１４】
以下の考察は、本発明の様々な実施形態を対象とする。図面は必ずしも縮尺通りではない。実施形態の特定の特徴は、縮尺を誇張して、またはある程度概略的な形態で示されることがあり、また明瞭かつ簡潔にする目的で、従来の要素のいくつかの詳細は示されないことがある。これらの実施形態のうち１つ以上が好ましいことがあるが、開示する実施形態は、特許請求の範囲を含む本開示の範囲を限定するものとして解釈するか、または別の形で使用するべきではない。以下に考察する実施形態の様々な教示は、所望の結果を生み出すために別々に、または任意の好適な組み合わせで用いられてもよいことを、十分に認識されたい。それに加えて、当業者であれば、以下の記載は広範な用途を有し、また任意の実施形態の考察はその実施形態の単なる例示であって、特許請求の範囲を含む本開示の範囲がその実施形態に限定されることを示唆するものではないことを理解するであろう。
【００１５】
特定の特徴または構成要素を指すために、以下の記載および特許請求の範囲全体を通して特定の用語が使用される。当業者には理解されるように、別々の人が別々の名前によって同じ特徴または構成要素を指すことがある。本文書は、名前は異なるが構造または機能に相違がない構成要素もしくは特徴同士を区別しようとするものではない。
【００１６】
以下の考察および特許請求の範囲で使用するとき、「含む（ｉｎｃｌｕｄｉｎｇ）」、「である（ｉｓ）」、「備える（ｃｏｍｐｒｉｓｉｎｇ）」、「包含する（ｃｏｎｔａｉｎｉｎｇ）」などの用語は、オープンエンドの形で使用され、したがって、「〜を含むがそれらに限定されない」ことを意味するものと解釈されるべきである。「から成る（ｃｏｎｓｉｓｔｉｎｇ）」および「本質的に〜から成る（ｃｏｎｓｉｓｔｉｎｇ  ｅｓｓｅｎｔｉａｌｌｙ）」といったクローズドの文言が含まれる場合、その分野で認識されている意味が与えられる。
【００１７】
本明細書で使用するとき、「紙ウェブ」、「連続紙ウェブ」、「紙ロール」、「ロール紙」、「紙シート」、「シート」、「連続シート」、「エアレイドウェブ」、「エアレイド」、「不織布ウェブ」、および「ワイパー」、ならびに「紙」は全て、最終製品へと加工される紙ウェブを指す。
【００１８】
本明細書で使用するとき、「ミシン目」は、１つの切断エリアと１つの結合エリアの組み合わせを指す。
【００１９】
本明細書で使用するとき、「ミシン目」および「ミシン目線」は、製品上の任意の２つの箇所間を延在する一連のミシン目、例えば、製品の２つの縁部間を延在するミシン目線、または製品の縁部と交差するミシン目線との間を延在するミシン目線を説明するのに交換可能に使用される。
【００２０】
本明細書で使用するとき、「垂直」および「実質的に垂直」は、機械方向にほぼ追随するミシン目線を説明するのに交換可能に使用される。実質的にという用語が修飾語として存在するか否かに関わらず、垂直ミシン目は、機械方向にほぼ追随する一組のミシン目を指すものと理解される。「垂直」という用語が、ＣＤミシン目線とＭＤミシン目線との間における９０°の角度を具体的に指すことが意図される例では、そのように指定される。
【００２１】
使い捨て紙製品の製造では、軟木または硬木などの原料から遊離されている繊維から繊維性ウェブが製造される。繊維は、任意の既知の製紙プロセスによって、例えば湿式プレス、空気乾燥、または空気積層によって、連続シート材料へと構成される。
【００２２】
キッチンタオル、ナプキン、または他の製品の製造では、製品は湿式積層プロセスを使用して製造されてもよい。例示的な湿式積層プロセスによれば、紙製品は、水中に分散された線維を抄紙機に供給し、製造される製品のタイプに適した化学物質、例えばキッチンタオルを生産する場合は湿潤強力樹脂を、繊維と組み合わせ、繊維を生地のシステム上に堆積させてシートを形成し、シートを乾燥させることによって作成される。乾燥は、任意の既知の製紙プロセスによって、例えば、Ｙａｎｋｅｅドライヤー、空気乾燥、または例として、ＵＣＴＡＤプロセス、ｅＴＡＤプロセス、Ａｔｍｏｓプロセスなどを含む、構造化された乾燥用生地を使用する任意のプロセスによって、達成されてもよい。
【００２３】
別の周知のプロセスによれば、繊維を空気積層することによって、繊維性基材シートを作成することができる。このプロセスによれば、繊維は空気流に混入され、コンデンサスクリーン上に回収される。コンデンサスクリーン上に堆積したシートは、例えば、機械的結合、例えばニードルパンチ、熱的結合、化学的結合、水流交絡などを含む、任意の好適な方法によって結合させることができる。湿式積層紙シートのように、空気積層不織布に対して、単純なものから複雑なものにまで及ぶ加工操作を行って、基材シートを所望の完成品へと変換する。かかる不織布製品を、例えば、タブ、カーボン、シングルパック、キャニスタ、剛性パッケージ、および可撓性パッケージを含む、分野において認識されているパッケージに包装することができる。
【００２４】
作成するのに用いられるプロセスに関わらず、全ての紙シートは本質的に、異なる方向で異なる強度を有する。紙シートは、機械方向、即ちロールの周囲方向の方が強く、横方向、即ちロールの頂部から底部への方向の方が弱い。これらの強度差は、ウェブを最終製品へと加工するプロセスの間に作用し始める場合がある。より弱い方向に影響を及ぼす更なる応力が製品に加えられると、加工の間に不具合を起こす可能性が高くなる。
【００２５】
加工は、例えば、切断、折畳み、エンボス加工、切開、穿孔、合撚、打抜き、積層、化学処理などを含む、紙ウェブに対する多くの異なる潜在的操作を包含する。加工操作の特定の組み合わせが、特定の完成品、例えば、紙タオルロール、ナプキン、顔用ティッシュなどを製造することは十分に理解される。一般的な紙タオル加工操作の間、紙ウェブは巻き出され、エンボス加工され、合撚され、穿孔され、再び巻き取られ、切断されて個々の紙タオルロールとなる。これら（および他の任意）の操作の間、シートは、加工機器の様々な部品間を高速で移動させられる。一例の紙タオル加工操作が図１に示されている。紙シートは張力下で機器の部品間を移動させられ、これらの加工操作はそれぞれ、シートが移動する際に応力を生じさせる。
【００２６】
図２は、機械横方向のミシン目線２０と機械方向の垂直ミシン目線３０とを有する紙タオル製品１０を示している。紙タオル製品１０は、図１に示されている加工手順を使用して製造することができる。紙シートは、親ロールから巻き出され、製品が印刷製品である場合はプリンタを通して搬送され、別の場合は、紙シートはエンボス加工ステーションに搬送され、そこでシートがエンボス加工を施される。エンボス加工後、製品が多プライ製品の場合は、シートは合撚および積層され、その後穿孔へと搬送される。製品は、穿孔された後に巻かれて、適切な市販の直径の素材となる。素材はその後、切断されて個々のロールにされ、それらが包装され、販売できる状態になる。
【００２７】
一般的なナプキン加工操作の間、紙ウェブは巻き出され、エンボス加工され、合撚され、折り畳まれ、個々の紙ナプキンへと切断される。紙タオルのように、これらの操作の間、シートは、加工機器の様々な部品間を高速で移動させられる。本開示による例示のナプキン加工操作が図４に示されている。従来のナプキン加工プロセスとは異なり、本明細書に記載するようなプロセスおよびシステムは、ナプキン製品の折畳みおよび切断の前に穿孔ステップを含む。穿孔プロセスは、２つの同等のナプキンに分けることができるナプキン製品を提供する。一実施形態によれば、ミシン目はナプキンに最後に作られる折り目の上に来る。
【００２８】
図５は、機械方向のミシン目線３０を有するナプキン製品１０を示している。ナプキン製品１０は、図４に示されている加工手順を使用して製造することができる。紙シートは、親ロールから巻き出され、製品が印刷製品である場合はプリンタを通して搬送され、別の場合は、紙シートはエンボス加工ステーションに搬送され、そこでシートがエンボス加工を施される。エンボス加工後、製品が多プライ製品の場合は、シートは合撚および積層され、その後穿孔へと搬送される。製品は、穿孔された後、折畳み機械に送られ、そこで紙が折り畳まれ、切断されて個々のナプキン製品となる。
【００２９】
加工操作間での移動によってシートに加わる本質的な応力に加えて、エンボス加工および穿孔は他の応力を生じさせ、それによってもシートが弱くなって、シートの分離または破断によって加工操作が失敗する恐れがある箇所が生じる。
【００３０】
各ミシン目線は一連の個々のミシン目を含む。１つのミシン目は、紙を通して作られた１つの切れ目と１つの結合とで作られる。本明細書で使用するとき、結合は、個々の切れ目の間で付着したままの紙のタブを指す。そのため、各ミシン目は１つの切れ目とその隣の結合とで作られる。ミシン目は、切れ目の長さ、結合の長さ、またはそれら２つを組み合わせた長さによって以下に定義することができ、本明細書ではミシン目単位長さと呼ぶ。
【００３１】
記載するような製品のミシン目は、任意の分野において認識されている穿孔システムを使用して製造することができる。穿孔システムは、一般的に、多数の歯を備える１つ以上のブレードを含む。歯は、紙製品を切断し、ミシン目の切れ目部分を形成するのに使用される、切刃の表面を形成する。ブレード上の歯の間の開放領域は、紙表面を損傷することなく表面の上を移動し、それによってミシン目の結合部分を作成する。ＣＤ方向のミシン目線を製造するミシン目ロールは、一般に、穿孔ロールの第１の端部で始まり、螺旋状の形式でロールの丸一回転にわたるロールの直径および長さに及ぶ、一連の穿孔ブレードを有する。ＭＤ方向に通るミシン目を製造するために、穿孔ロールは、垂直ミシン目線の切れ目および結合を製造する、歯および開放空間からなる一連のブレードを有するように構成した。
【００３２】
記載したような紙タオル製品は、機械横方向のミシン目線ならびに機械方向のミシン目線の両方を有するように製造される。一実施形態によれば、紙製品のミシン目線は、機械横方向の引裂き強度よりも高い機械方向の引裂き強度を有する。
【００３３】
一実施形態によれば、ナプキン製品はＭＤ方向にのみ穿孔される。これらのＭＤミシン目線は、引裂き荷重がナプキンに加えられて分離をもたらすまで、ナプキン部分の分離を防ぐのに十分な引裂き強度を有する。
【００３４】
一実施形態によれば、ワイパー製品はセンタープル製品であり、ＭＤおよびＣＤ両方向のミシン目線を含む。紙タオル製品のように、ワイパー製品のミシン目線は、製品を適切に分配できるようにするために、機械横方向のミシン目線のミシン目引張り強度よりも高い機械方向のミシン目引張り強度を有してもよい。
【００３５】
紙タオル
記載する紙タオル製品は、機械横方向のミシン目線、ならびに機械方向の少なくとも１つの垂直ミシン目線を有するように製造される。ＣＤ方向のミシン目線は、当該分野においてよく理解されており、分野において認識されている任意の穿孔ブレードを使用して作ることができる。紙タオルのＣＤ方向のミシン目を製造するのに使用される一般的な穿孔ブレードは、約６００〜約９５０ｇ／３インチ（７．６２ｃｍ）のミシン目張力を有するミシン目線を製造する。市販の紙タオル製品を製造するのに使用される１つの一般的な穿孔ブレードは、約３．５〜約３．９ｍｍのミシン目単位長さを有し、例えば、０．６ｍｍの結合長さと３．１ｍｍの切れ目長さを有する約３．７ｍｍのミシン目単位長さを有する。
【００３６】
ＭＤ方向の垂直ミシン目線は、ＣＤミシン目を製造する穿孔ユニットの前または後のどちらかで、穿孔ロールを適用することによって製造される。紙タオル製品を穿孔する１つの構成が図３に示されている。図３に示される一実施形態によれば、巻返し機１００は、ＭＤ穿孔機ホイールおよびアンビルロール２００を通して紙ウェブを運ぶ。紙ウェブはＭＤ方向で穿孔されて、垂直ミシン目が作成される。ウェブは次に、螺旋状のＣＤ穿孔ホイールとアンビルロール３００との間に方向付けられ、そこでＣＤ方向ミシン目が紙ウェブに作られる。最後に、紙ウェブは、表面巻取機セクション４００で所望の市販製品の直径まで巻かれる。
【００３７】
本開示で使用される穿孔ロールは、分野において認識されている任意の穿孔ロール、または連携して使用される一連の穿孔ホイールを含むことができる。穿孔ホイールの直径は、所望のミシン目単位長さに対して適切な繰返し長さを生み出すように選択される。所望のミシン目張力およびミシン目単位長さを決定する際、当業者であれば、適切な繰返し長さを生成する適切な穿孔ホイールを選択することができる。一実施形態によれば、対応するアンビルロールのサイズは、高速で稼働することが望ましい場合に、穿孔ホイールとアンビル表面との接触を改善するように、通常はより大きい直径のロールへと調節することができる。一実施形態によれば、ＭＤ方向で紙タオルのミシン目を製造するのに使用される一般的な穿孔ブレードは、約８００〜約１５００ｇ／３インチ（７．６２ｃｍ）のミシン目張力を有するミシン目線を製造する。垂直ミシン目を製造する穿孔ブレードは、結合長さが約０．５ｍｍ〜約０．９ｍｍ、切れ目長さが約２．０ｍｍ〜約６．０ｍｍの、約３．０ｍｍ〜約６．５ｍｍのミシン目単位長さを有することができる。
【００３８】
一実施形態によれば、機械横方向のミシン目線は、少なくとも約１５％、例えば少なくとも約１６％、例えば約１５．５％〜約１６．５％、例えば約１６％〜約１６．５％、例えば約１６％〜約１６．３％の、ミシン目線のパーセント結合面積を有する。
【００３９】
機械方向の垂直ミシン目線は、少なくとも約１５％、例えば少なくとも約１５．５％、例えば少なくとも約１９％、例えば少なくとも約２２％、例えば約１５％〜３０％の、ミシン目線のパーセント結合面積を有する。
【００４０】
一実施形態によれば、機械横方向のミシン目線は、約４５０ｇ／３インチ（７．６２ｃｍ）〜約９５０ｇ／３インチ（７．６２ｃｍ）のミシン目張力を有する。より詳細には、ミシン目張力は、約４５０ｇ／３インチ（７．６２ｃｍ）〜約８００ｇ／３インチ（７．６２ｃｍ）、例えば約５００ｇ／３インチ（７．６２ｃｍ）〜約９５０ｇ／３インチ（７．６２ｃｍ）、例えば約６００ｇ／３インチ（７．６２ｃｍ）〜約９５０ｇ／３インチ（７．６２ｃｍ）、例えば約７５０ｇ／３インチ（７．６２ｃｍ）〜約９５０ｇ／３インチ（７．６２ｃｍ）、例えば約８５０ｇ／３インチ（７．６２ｃｍ）〜約９５０ｇ／３インチ（７．６２ｃｍ）である。
【００４１】
一実施形態によれば、機械方向の垂直ミシン目線は、約７７０ｇ／３インチ（７．６２ｃｍ）〜１７００ｇ／３インチ（７．６２ｃｍ）のミシン目張力を有する。より詳細には、機械方向の垂直ミシン目の垂直ミシン目張力は、約７５０ｇ／３インチ（７．６２ｃｍ）〜約１７００ｇ／３インチ（７．６２ｃｍ）、例えば８００ｇ／３インチ（７．６２ｃｍ）〜約１７００ｇ／３インチ（７．６２ｃｍ）、例えば約８００ｇ／３インチ（７．６２ｃｍ）〜約１５００ｇ／３インチ（７．６２ｃｍ）、例えば約９５０ｇ／３インチ（７．６２ｃｍ）〜約１７００ｇ／３インチ（７．６２ｃｍ）である。一実施形態によれば、適切な分離手順を達成するために、ＭＤ方向の垂直ミシン目のミシン目強度は、ＣＤ方向のミシン目よりも高い。
【００４２】
垂直ミシン目張力対ＣＤミシン目張力の比は、約０．９〜約１．７、例えば約１．０〜約１．５、例えば約１．０〜約１．２であることができる。
【００４３】
一実施形態によれば、紙のＭＤ引張り強度とＣＤ方向のミシン目線のミシン目引張り強度の比（ＣＤミシン目張力比（ＣＤ  ｐｅｒｆ  ｔｅｎｓｉｌｅ  ｒａｔｉｏ））は、約３０％〜約４０％、例えば約３２％〜約３８％、例えば約３２％〜約３６％、例えば少なくとも約３２％である。
【００４４】
一実施形態によれば、紙のＣＤ引張り強度とＭＤ方向の垂直ミシン目線のミシン目引張り強度の比（ＭＤミシン目張力比）は、約３０％〜約６０％、例えば約３０％〜約５０％、例えば約３２％〜約５５％、例えば少なくとも約３２％である。
【００４５】
垂直ミシン目比対ミシン目比の比は、約１．０〜約２．０、例えば約１．０〜約１．８、例えば約１．０〜約１．７であることができる。
【００４６】
一実施形態によれば、ＣＤ方向で直線的に測定したＣＤミシン目線の結合長さは、約０．５ｍｍ〜約０．７５ｍｍ、例えば約０．５ｍｍ〜約０．６ｍｍ、例えば約０．５ｍｍ超、例えば約０．６ｍｍ、例えば約０．６ｍｍ〜約０．７ｍｍである。
【００４７】
一実施形態によれば、ＭＤ方向で直線的に測定したＭＤミシン目線の結合長さは、約０．５ｍｍ〜約０．９ｍｍ、例えば約０．６ｍｍ〜約０．９ｍｍ、例えば約０．６ｍｍ超、例えば約０．６ｍｍ〜約０．８ｍｍ、例えば約０．６５ｍｍ〜０．８ｍｍである。
【００４８】
一実施形態によれば、ＣＤ方向で直線的に測定したＣＤミシン目線の切れ目長さは、約２．５ｍｍ〜約３．５ｍｍ、例えば約３．０ｍｍ〜約３．５ｍｍ、例えば約３．０ｍｍ超、例えば約３．１ｍｍ、例えば約３．０ｍｍ〜約３．３ｍｍである。
【００４９】
一実施形態によれば、ＭＤ方向で直線的に測定したＭＤミシン目線の切れ目長さは、約２．０ｍｍ超、約２．０ｍｍ〜約６．０ｍｍ、例えば約２．５ｍｍ〜約５．０ｍｍ、例えば約２．０ｍｍ〜約３．５、例えば約３．５ｍｍ未満、例えば約２．０ｍｍ〜約４．５ｍｍである。
【００５０】
例示していないが、機械方向垂直ミシン目線とＣＤミシン目線との間で所望の相対ミシン目強度を達成する他の実施形態が想起される。ミシン目線は、一般的に、一連の均質なミシン目で作られるが、不規則なミシン目線が本明細書で使用するのに想起される。ミシン目線は、様々なミシン目単位長さ、異なる結合長さ、および／または異なる切れ目長さを有する、異なるセグメントで作られてもよい。ＣＤミシン目線に近接した範囲にあるＭＤミシン目線の強度を改善したい場合、交点に近接した範囲では、ＭＤミシン目のより長い結合を使用することができる。本明細書で使用するとき、ＣＤミシン目線とＭＤミシン目線の交点に近接する範囲とは、２つのミシン目が交わる点から約４ｍｍ以内の範囲を指す。
【００５１】
一実施形態によれば、ＣＤ方向で直線的に測定したＣＤミシン目線の切れ目長さ対結合長さの比は、約３超、例えば約３．５超、例えば約４超、例えば約４．５超、例えば約８超である。
【００５２】
一実施形態によれば、ＭＤ方向で直線的に測定した垂直ミシン目線の切れ目長さ対結合長さの比は、約７未満、例えば約５．０未満、例えば約４未満、例えば約３未満、例えば約２．５未満である。
【００５３】
一実施形態によれば、ＭＤ方向の垂直ミシン目線の個々のミシン目は、ＣＤ方向の個々のミシン目よりも長い。別の実施形態によれば、ＭＤ方向の垂直ミシン目線の個々のミシン目は、ＣＤ方向の個々のミシン目よりも短い。最後に、更に別の実施形態によれば、ＭＤ方向の垂直ミシン目線の個々のミシン目は、ＣＤ方向の個々のミシン目と同じ長さであり、この実施形態によれば、ＭＤ垂直ミシン目線の切れ目長さおよび結合長さは、ＣＤミシン目線の切れ目長さおよび結合長さと同じであるか、または異なっていてもよい。
【００５４】
一実施形態によれば、ＭＤ方向の個々の垂直ミシン目の長さとＣＤ方向の個々のミシン目の長さの比は、少なくとも約１．１、例えば少なくとも約１．２、例えば少なくとも約１．３、例えば少なくとも約１．４、例えば少なくとも約１．５、例えば少なくとも約１．６、例えば少なくとも約１．７、例えば少なくとも約１．９である。
【００５５】
一実施形態によれば、ＣＤ方向のミシン目はＭＤ方向の垂直ミシン目よりも小さい結合を有する。一実施形態によれば、ＭＤ方向の結合はＣＤ方向の結合の長さの１．１〜１．５倍である。
【００５６】
一実施形態によれば、ミシン線内の切れ目は、ミシン目線の面積の少なくとも約５０％、例えばミシン目線の少なくとも約６５％、例えばミシン目線の少なくとも約７０％、例えばミシン目線の少なくとも約７５％、例えば約６５％〜約８５％を占める。
【００５７】
一実施形態によれば、ＣＤおよびＭＤミシン目を使用して、少なくとも約３５ｇ／平方メートル、例えば少なくとも約４０ｇ／平方メートル、例えば少なくとも約４３ｇ／平方メートル、例えば少なくとも約４５ｇ／平方メートル、例えば少なくとも約５０ｇ／平方メートルの坪量を有するタオル製品を製造することができる。紙ウェブの坪量は、ミシン目張力に影響を及ぼすことがある。より詳細には、タオル製品は、少なくとも約４０ｇ／平方メートル、例えば少なくとも約４３ｇ／平方メートル、例えば少なくとも約４５ｇ／平方メートル、例えば少なくとも約５０ｇ／平方メートル、例えば少なくとも約５１ｇ／平方メートル、例えば約４３ｇ／平方メートル〜約５１ｇ／平方メートルの坪量を有することができる。
【００５８】
一実施形態によれば、紙タオル製品は、非圧縮乾燥（ｎｏｎ−ｃｏｍｐａｃｔｉｖｅ  ｄｒｙｉｎｇ）によって製造される紙ウェブから作られる。当該分野で周知の非圧縮乾燥の様々な方法としては、通風乾燥（ＴＡＤ）、ＵＣＴＡＤ（非クレープＴＡＤ）、シングルまたはダブルクレープＴＡＤが挙げられる。本明細書で使用するとき、クレープ加工または急送（ｒｕｓｈ  ｔｒａｎｓｆｅｒ）などのプロセスは圧縮性と見なされない。
【００５９】
記載するような紙タオルは、単プライ、二プライ、または三プライ製品であってもよい。一実施形態によれば、紙タオル製品は、少なくとも約３００ｇ／平方メートル、例えば少なくとも約４００ｇ／平方メートル、例えば少なくとも約４５０ｇ／平方メートル、例えば少なくとも約５００ｇ／平方メートル、例えば少なくとも約５５０ｇ／平方メートル、例えば約５５０ｇ／平方メートル〜約６００ｇ／平方メートルのＳＡＴ吸収能力を有する。
【００６０】
一実施形態によれば、垂直ミシン目はタオルを２つの等しいサイズのタオルへと二分する。別の実施形態によれば、垂直ミシン目は、タオルを等しくないサイズの２つのタオルへと二分するように配置することができる。この実施形態によれば、垂直ミシン目は、小さい方のタオルが機械横方向で３．５インチ（８．８９ｃｍ）以上、例えば機械横方向で４インチ（１０．１６ｃｍ）以上、例えば機械横方向で４．５インチ（１１．４３ｃｍ）以上、例えば機械横方向で５インチ（１２．７０ｃｍ）以上であるような形で配置すべきである。
【００６１】
垂直ミシン目および機械横方向ミシン目の両方を有する紙タオル製品を製造する際に直面する問題に加えて、ミシン目と関連付けられたミシン目強度は、使用の際に消費者が所望する引裂き手順を生み出すように制御しなければならない。ミシン目強度が本明細書に開示する実施形態の範囲内にない場合、紙タオルは、機械方向の４分の１シートへの引裂きの前に、機械横方向への完全な１枚のシートまたは２分の１シートの所望の引裂きを生み出さない。
【００６２】
市販の紙製造は、実際の繊維、稼働条件、および周囲環境における変動によって生じ得る、各紙送りの属性同士のわずかな変動を考慮に入れるように、最終製造製品において望ましい属性それぞれに対する目標の値または値範囲のどちらかを使用して実施される。したがって、プロセスは、完成品の属性を、意図される最終製品に対する消費者の要求に基づいた商用規格の範囲内で維持するように、継続して調節される。
【００６３】
適正なミシン目強度およびしたがって適正な引裂きパターンを一貫してもたらす製品を得ることが、消費者の満足にとって重要である。全ての抄紙機は、作り出す紙の性質に関してある程度のばらつきを示す。同じことが加工にも言える。全ての加工操作は標準偏差を有する。そのため、ミシン目がシートに配置されたとき、ＣＤ方向のミシン目強度は、例えば７９０ｇ／３インチ（７．６２ｃｍ）、標準偏差８５ｇ／３インチ（７．６２ｃｍ）であってもよい。１００ｇ／３インチ（７．６２ｃｍ）の標準偏差をそれ自体が有する場合がある９５０ｇ／３インチ（７．６２ｃｍ）のＭＤミシン目が望ましい場合、ＭＤミシン目およびＣＤミシン目は、それらが製造される機械に応じて最終的に反転させることができ、即ち、ＭＤミシン目が最低で８５０ｇ／３インチ（７．６２ｃｍ）であり、ＣＤミシン目が最高で８７５ｇ／３インチ（７．６２ｃｍ）であり得る。
【００６４】
消費者が、記載するようなロール状紙タオル製品を使用するときに、ミシン目強度が機械方向で強すぎると、タオルは簡単に分離せず、シートの脆弱線に沿って分離し始めて、ミシン目に追随しない分離が起こり、それによって望ましくない材料の端が２つのより小さいタオルの一方に残る。
【００６５】
ナプキン
本明細書に開示するような穿孔技術と共に使用することができるナプキンの基材シートは、分野において認識されている任意の基材シートを含むことができる。それに加えて、ＭＤミシン目線をナプキン製品に含めることで、ナプキン製品の包装、折畳み、および分配に関する新しい選択肢が提供される。
【００６６】
記載するような紙ナプキン製品は、機械方向の少なくとも１つの垂直ミシン目線を有して製造される。ＭＤ方向の垂直ミシン目線は、連携して使用される、分野において認識されている任意の一連の穿孔ホイールを含む穿孔を適用することによって製造される。穿孔ロールの直径は、適切な繰返しミシン目長さを生み出すように選択される。所望のミシン目張力およびミシン目単位長さを決定する際、当業者であれば、適切な垂直ミシン目パターンを生成する適切な穿孔ホイールを選択することができる。一実施形態によれば、ＭＤ方向で紙ナプキンのミシン目を製造するのに使用される一般的な穿孔ブレードは、約８００〜約１５００ｇ／３インチ（７．６２ｃｍ）のミシン目張力を有するミシン目線を製造する。垂直ミシン目を製造する穿孔ブレードは、結合長さが約０．５ｍｍ〜約０．９ｍｍ、切れ目長さが約２．０ｍｍ〜約６．０ｍｍである、約３．０ｍｍ〜約６．５ｍｍのミシン目単位長さを有することができる。
【００６７】
一実施形態によれば、機械方向の垂直ミシン目線は、約５５０ｇ／３インチ（７．６２ｃｍ）〜１８５０ｇ／３インチ（７．６２ｃｍ）のミシン目張力を有する。より詳細には、機械方向の垂直ミシン目の垂直ミシン目張力は、約７５０ｇ／３インチ（７．６２ｃｍ）〜約１７００ｇ／３インチ（７．６２ｃｍ）、例えば８００ｇ／３インチ（７．６２ｃｍ）〜約１７００ｇ／３インチ（７．６２ｃｍ）、例えば約８００ｇ／３インチ（７．６２ｃｍ）〜約１５００ｇ／３インチ（７．６２ｃｍ）、例えば約９５０ｇ／３インチ（７．６２ｃｍ）〜約１７００ｇ／３インチ（７．６２ｃｍ）である。
【００６８】
一実施形態によれば、紙のＣＤ引張り強度とＭＤ方向の垂直ミシン目線のミシン目引張り強度の比（ＭＤミシン目張力比）は、約３０％〜約６０％、例えば約３０％〜約５０％、例えば約３２％〜約５５％、例えば少なくとも約３２％である。
【００６９】
機械方向の垂直ミシン目線は、少なくとも約１５％、例えば少なくとも約１５．５％の間、例えば少なくとも約１９％、例えば少なくとも約２２％、例えば約１５％〜３０％の、ミシン目線のパーセント結合面積を有する。
【００７０】
一実施形態によれば、ＭＤ方向で直線的に測定したＭＤミシン目線の結合長さは、約０．５ｍｍ〜約０．９ｍｍ、例えば約０．６ｍｍ〜約０．９ｍｍ、例えば約０．６ｍｍ超、例えば約０．６ｍｍ〜約０．８ｍｍ、例えば約０．６５ｍｍ〜０．８ｍｍである。
【００７１】
一実施形態によれば、ＭＤ方向で直線的に測定したＭＤミシン目線の切れ目長さは、約２．０ｍｍ超、約２．０ｍｍ〜約６．０ｍｍ、例えば約２．５ｍｍ〜約５．０ｍｍ、例えば約２．０ｍｍ〜約３．５、例えば約３．５ｍｍ未満、例えば約２．０ｍｍ〜約４．５ｍｍである。
【００７２】
一実施形態によれば、ＭＤ方向で直線的に測定した垂直ミシン目線の切れ目長さ対結合長さの比は、約７未満、例えば約５．０未満、例えば約４未満、例えば約３未満、例えば約２．５未満である。
【００７３】
一実施形態によれば、ミシン線内の切れ目は、ミシン目線の面積の少なくとも約５０％、例えばミシン目線の少なくとも約６５％、例えばミシン目線の少なくとも約７０％、例えばミシン目線の少なくとも約７５％、例えば約６５％〜約８５％を占める。
【００７４】
一実施形態によれば、ＣＤおよびＭＤミシン目を使用して、少なくとも約３５ｇ／平方メートル、例えば少なくとも約４０ｇ／平方メートル、例えば少なくとも約４３ｇ／平方メートル、例えば少なくとも約４５ｇ／平方メートル、例えば少なくとも約５０ｇ／平方メートル、例えば少なくとも約５５ｇ／平方メートルの坪量を有するナプキン製品を製造することができる。紙ウェブの坪量は、ミシン目張力に影響を及ぼすことがある。
【００７５】
一実施形態によれば、紙ナプキン製品は、非圧縮乾燥によって製造される紙ウェブから作られる。当該分野で周知の非圧縮乾燥の様々な方法としては、通風乾燥（ＴＡＤ）、ＵＣＴＡＤ（非クレープＴＡＤ）、シングルまたはダブルクレープＴＡＤが挙げられる。本明細書で使用するとき、クレープ加工または急送などのプロセスは圧縮性と見なされない。別の実施形態によれば、ナプキンは空気積層によって作られる。
【００７６】
記載するような紙ナプキンは、単プライ、二プライ、または三プライ製品であってもよい。一実施形態によれば、紙ナプキン製品は、少なくとも約３００ｇ／平方メートル、例えば少なくとも約４００ｇ／平方メートル、例えば少なくとも約４５０ｇ／平方メートル、例えば少なくとも約５００ｇ／平方メートル、例えば少なくとも約５５０ｇ／平方メートル、例えば約５５０ｇ／平方メートル〜約６００ｇ／平方メートルのＳＡＴ吸収能力を有する。
【００７７】
一実施形態によれば、垂直ミシン目はナプキンを２つの等しいサイズのナプキンへと二分する。別の実施形態によれば、垂直ミシン目は、ナプキンを等しくないサイズの２つのナプキンへと二分するように配置することができる。この実施形態によれば、垂直ミシン目は、より小さいナプキンが元のナプキン製品の１／３以上、またはナプキン製品の１／４以上であるような形で配置すべきである。別の実施形態によれば、少なくとも２つのＭＤ方向ミシン目がナプキン製品に含まれる。この実施形態によれば、ナプキン製品は３つに分けることができる。本明細書に記載する技術に基づいて、当業者であれば、既存のナプキン構成の折畳み線と一致するようにＭＤミシン目を配置するか、または既存のナプキン構成を所望の最終サイズに分けるＭＤミシン目を配置する手段を想到することができる。
【００７８】
当業者が、機械方向垂直ミシン目線およびＣＤ方向ミシン目線の両方を有するナプキン製品を製造したい場合、これら２つのミシン目線の相対的属性に関する上述の考察が、紙タオルに当てはまるのと同様に紙ナプキンにも当てはまる。一実施形態によれば、二方向のミシン目線は、ナプキンがロール状ナプキン製品である場合に有用であろう。ミシン目は、使用の際に、消費者が所望する分離手順を生み出すように制御しなければならない。
【００７９】
消費者が、記載するような紙ナプキン製品を使用するときに、ミシン目強度が機械方向で強すぎると、ナプキンは簡単に分離せず、シートの脆弱線に沿って分離し始めて、ミシン目に追随しない分離が起こり、それによって望ましくない材料の端が２つのより小さいナプキンの一方に残る。
【００８０】
ワイパー製品
ワイパー製品は、上述したような製紙プロセスを含む様々な異なる方法によって製造することができる。それに加えて、ワイパーはまた、空気積層、スパンレース、スパンボンド、または他の水流交絡プロセスを含む、分野において認識されている任意のプロセスを使用して作ることができる。開示のワイパー製品に使用される不織布基材シートは、均質または層状の製品、単層または多層積層体であることができる。ワイパー基材シートを作るための、分野において認識されている任意の製品を、ミシン目入り製品を作る上述の方法と共に使用することができる。
【００８１】
開示の技術を使用して穿孔することができるワイパー製品としては、工業用製品（例えば、工業用タオルおよび清掃用クロス、ウェットハンドワイプ、ドライハンドワイプ、またはダスティングクロスを含む）、ヘルスケアワイパー（使い捨て洗面用タオル、使い捨てバスタオル、クリーニングワイパーおよびクロス、衛生ワイパー、乳児用ワイパー、および表面クリーニングシステムを含む）、フードサービス用ワイパー（ナプキン、テーブルワイパー、バーおよび調理ステーション用ワイパー、衛生ワイパー、ウェットまたはドライハンドワイパー、デリ用ペーパー、サンドウィッチ用ペーパー、ベーカリー用ペーパー、ブッチャーペーパー、肉または冷凍庫用ペーパーを含む）を挙げることができる。上記リストは排他的ではなく、他のワイパー製品も当業者には明白となるであろう。
【００８２】
記載するようなワイパー製品は、分野において認識されている任意の解決策を含むことができ、または清掃、軟化、消毒などのための組成物を含浸させてもよい。例えば、ワイパーは、水性組成物、石鹸組成物、清掃用組成物、ローション、抗菌組成物、および／または抗ウィルス組成物を含んでもよい。吸収性基材シートと共に含まれる材料は、流体、エマルション、または懸濁液の形態であってもよく、最終製品はドライまたはウェットタイプであってもよい。
【００８３】
記載するようなワイパー製品は、機械方向の少なくとも１つのミシン目を有して製造される。ＭＤ方向の垂直ミシン目を含めることによって、新しい、関心の持たれるディスペンサを上記したようなワイパー製品に使用することが可能になる。
【００８４】
一実施形態によれば、開示するようなワイパー製品は、機械横方向のミシン目線、ならびに機械方向の少なくとも１つの垂直ミシン目線を有する。ＣＤ方向のミシン目線は、当該分野においてよく理解されており、分野において認識されている任意の穿孔ブレードを使用して作ることができる。ＣＤ方向のワイパーミシン目を製造するのに使用される一般的な穿孔ブレードは、約６００〜約９５０ｇ／３インチ（７．６２ｃｍ）のミシン目張力を有するミシン目線を製造する。市販のワイパー製品を製造するのに使用される１つの一般的な穿孔ブレードは、約３．５〜約３．９ｍｍのミシン目単位長さを有し、例えば、０．６ｍｍの結合長さと３．１ｍｍの切れ目長さを有する約３．７ｍｍのミシン目単位長さを有する。
【００８５】
ＭＤ方向の垂直ミシン目線は、ＣＤミシン目を製造する穿孔ユニットの前または後のどちらかで、穿孔ホイールを含むシステムを適用することによって製造される。適切な穿孔ホイールの選択については上記で考察している。一実施形態によれば、ＭＤ方向でワイパーのミシン目を製造するのに使用される一般的な穿孔ブレードは、約８００〜約１５００ｇ／３インチ（７．６２ｃｍ）のミシン目張力を有するミシン目線を製造する。垂直ミシン目を製造する穿孔ブレードは、結合長さが約０．５ｍｍ〜約０．９ｍｍ、切れ目長さが約２．０ｍｍ〜約６．０ｍｍの、約３．０ｍｍ〜約６．５ｍｍのミシン目単位長さを有することができる。
【００８６】
一実施形態によれば、機械横方向のミシン目線は、少なくとも約１５％、例えば少なくとも約１６％、例えば約１５．５％〜約１６．５％、例えば約１６％〜約１６．５％、例えば約１６％〜約１６．３％の、ミシン目線のパーセント結合面積を有する。
【００８７】
機械方向の垂直ミシン目線は、少なくとも約１５％、例えば少なくとも約１５．５％の間、例えば少なくとも約１９％、例えば少なくとも約２２％、例えば約１５％〜３０％の、ミシン目線のパーセント結合面積を有する。
【００８８】
一実施形態によれば、機械横方向のミシン目線は、約４５０ｇ／３インチ（７．６２ｃｍ）〜約９５０ｇ／３インチ（７．６２ｃｍ）のミシン目張力を有する。より詳細には、ミシン目張力は、約４５０ｇ／３インチ（７．６２ｃｍ）〜約８００ｇ／３インチ（７．６２ｃｍ）、例えば約５００ｇ／３インチ（７．６２ｃｍ）〜約９５０ｇ／３インチ（７．６２ｃｍ）、例えば約６００ｇ／３インチ（７．６２ｃｍ）〜約９５０ｇ／３インチ（７．６２ｃｍ）、例えば約７５０ｇ／３インチ（７．６２ｃｍ）〜約９５０ｇ／３インチ（７．６２ｃｍ）、例えば約８５０ｇ／３インチ（７．６２ｃｍ）〜約９５０ｇ／３インチ（７．６２ｃｍ）である。
【００８９】
一実施形態によれば、機械方向の垂直ミシン目線は、約７７０ｇ／３インチ（７．６２ｃｍ）〜１７００ｇ／３インチ（７．６２ｃｍ）のミシン目張力を有する。より詳細には、機械方向の垂直ミシン目の垂直ミシン目張力は、約７５０ｇ／３インチ（７．６２ｃｍ）〜約１７００ｇ／３インチ（７．６２ｃｍ）、例えば８００ｇ／３インチ（７．６２ｃｍ）〜約１７００ｇ／３インチ（７．６２ｃｍ）、例えば約８００ｇ／３インチ（７．６２ｃｍ）〜約１５００ｇ／３インチ（７．６２ｃｍ）、例えば約９５０ｇ／３インチ（７．６２ｃｍ）〜約１７００ｇ／３インチ（７．６２ｃｍ）である。一実施形態によれば、適切な分離手順を達成するために、ＭＤ方向の垂直ミシン目張力のミシン目強度は、ＣＤ方向のミシン目張力よりも高い。
【００９０】
垂直ミシン目張力対ＣＤミシン目張力の比は、約０．９〜約１．７、例えば約１．０〜約１．５、例えば約１．０〜約１．２であることができる。
【００９１】
一実施形態によれば、紙のＭＤ引張り強度とＣＤ方向のミシン目線のミシン目引張り強度の比（ＣＤミシン目張力比）は、約３０％〜約４０％、例えば約３２％〜約３８％、例えば約３２％〜約３６％、例えば少なくとも約３２％である。
【００９２】
一実施形態によれば、紙のＣＤ引張り強度とＭＤ方向の垂直ミシン目線のミシン目引張り強度の比（ＭＤミシン目張力比）は、約３０％〜約６０％、例えば約３０％〜約５０％、例えば約３２％〜約５５％、例えば少なくとも約３２％である。
【００９３】
垂直ミシン目比対ミシン目比の比は、約１．０〜約２．０、例えば約１．０〜約１．８、例えば約１．０〜約１．７であることができる。
【００９４】
一実施形態によれば、ＣＤ方向で直線的に測定したＣＤミシン目線の結合長さは、約０．５ｍｍ〜約０．７５ｍｍ、例えば約０．５ｍｍ〜約０．６ｍｍ、例えば約０．５ｍｍ超、例えば約０．６ｍｍ、例えば約０．６ｍｍ〜約０．７ｍｍである。
【００９５】
一実施形態によれば、ＭＤ方向で直線的に測定したＭＤミシン目線の結合長さは、約０．５ｍｍ〜約０．９ｍｍ、例えば約０．６ｍｍ〜約０．９ｍｍ、例えば約０．６ｍｍ超、例えば約０．６ｍｍ〜約０．８ｍｍ、例えば約０．６５ｍｍ〜０．８ｍｍである。
【００９６】
一実施形態によれば、ＣＤ方向で直線的に測定したＣＤミシン目線の切れ目長さは、約２．５ｍｍ〜約３．５ｍｍ、例えば約３．０ｍｍ〜約３．５ｍｍ、例えば約３．０ｍｍ超、例えば約３．１ｍｍ、例えば約３．０ｍｍ〜約３．３ｍｍである。
【００９７】
一実施形態によれば、ＭＤ方向で直線的に測定したＭＤミシン目線の切れ目長さは、約２．０ｍｍ超、約２．０ｍｍ〜約６．０ｍｍ、例えば約２．５ｍｍ〜約５．０ｍｍ、例えば約２．０ｍｍ〜約３．５、例えば約３．５ｍｍ未満、例えば約２．０ｍｍ〜約４．５ｍｍである。
【００９８】
例示していないが、機械方向垂直ミシン目線とＣＤミシン目線との間で所望の相対ミシン目強度を達成する、他の実施形態が想起される。ミシン目線は、一般的に、一連の均質なミシン目で作られるが、不規則なミシン目線が本明細書で使用するのに想起される。ミシン目線は、様々なミシン目単位長さ、異なる結合長さ、および／または異なる切れ目長さを有する、異なるセグメントで作られてもよい。ＣＤミシン目線に近接した範囲にあるＭＤミシン目線の強度を改善したい場合、交点に近接した範囲では、ＭＤミシン目のより長い結合を使用することができる。
【００９９】
一実施形態によれば、ＣＤ方向で直線的に測定したＣＤミシン目線の切れ目長さ対結合長さの比は、約３超、例えば約３．５超、例えば約４超、例えば約４．５超、例えば約８超である。
【０１００】
一実施形態によれば、ＭＤ方向で直線的に測定した垂直ミシン目線の切れ目長さ対結合長さの比は、約７未満、例えば約５．０未満、例えば約４未満、例えば約３未満、例えば約２．５未満である。
【０１０１】
一実施形態によれば、ＭＤ方向の垂直ミシン目線の個々のミシン目は、ＣＤ方向の個々のミシン目よりも長い。別の実施形態によれば、ＭＤ方向の垂直ミシン目線の個々のミシン目は、ＣＤ方向の個々のミシン目よりも短い。最後に、更に別の実施形態によれば、ＭＤ方向の垂直ミシン目線の個々のミシン目は、ＣＤ方向の個々のミシン目と同じ長さであり、この実施形態によれば、ＭＤ垂直ミシン目線の切れ目長さおよび結合長さは、ＣＤミシン目線の切れ目長さおよび結合長さと同じであるか、または異なっていてもよい。
【０１０２】
一実施形態によれば、ＭＤ方向の個々の垂直ミシン目の長さとＣＤ方向の個々のミシン目の長さの比は、少なくとも約１．１、例えば少なくとも約１．２、例えば少なくとも約１．３、例えば少なくとも約１．４、例えば少なくとも約１．５、例えば少なくとも約１．６、例えば少なくとも約１．７、例えば少なくとも約１．９である。
【０１０３】
一実施形態によれば、ＣＤ方向のミシン目はＭＤ方向の垂直ミシン目よりも小さい結合を有する。一実施形態によれば、ＭＤ方向の結合はＣＤ方向の結合の長さの１．１〜１．５倍である。
【０１０４】
一実施形態によれば、ミシン線内の切れ目は、ミシン目線の面積の少なくとも約５０％、例えばミシン目線の少なくとも約６５％、例えばミシン目線の少なくとも約７０％、例えばミシン目線の少なくとも約７５％、例えば約６５％〜約８５％を占める。
【０１０５】
一実施形態によれば、ＣＤおよびＭＤミシン目を使用して、少なくとも約２０ｇ／平方メートル、例えば少なくとも約２５ｇ／平方メートル、例えば少なくとも約３０ｇ／平方メートル、例えば少なくとも約３５ｇ／平方メートル、例えば約２０ｇ／平方メートル〜約４０ｇ／平方メートル、例えば約２５ｇ／平方メートル〜約４５ｇ／平方メートルの坪量を有するワイパー製品を製造することができる。紙ウェブの坪量は、ミシン目張力に影響を及ぼすことがある。
【０１０６】
一実施形態によれば、ワイパー製品は、所望のワイパー製品のタイプに応じて、少なくとも約３００ｇ／平方メートル、例えば少なくとも約４００ｇ／平方メートル、例えば少なくとも約４５０ｇ／平方メートル、例えば少なくとも約５００ｇ／平方メートル、例えば少なくとも約６００ｇ／平方メートル、例えば約５００ｇ／平方メートル〜約１３００ｇ／平方メートル、例えば約７００〜約１０００ｇ／平方メートル、例えば約７５０〜約１２５０ｇ／平方メートルのＳＡＴ吸収能力を有する。
【０１０７】
一実施形態によれば、垂直ミシン目はワイパーを２つの等しいサイズのワイパーへと二分する。別の実施形態によれば、垂直ミシン目は、ワイパーを等しくないサイズの２つのワイパーへと二分するように配置することができる。この実施形態によれば、垂直ミシン目は、より小さいワイパーが元のワイパー製品の１／３以上、またはワイパー製品の１／４以上であるような形で配置すべきである。別の実施形態によれば、少なくとも２つのＭＤ方向ミシン目がワイパー製品に含まれる。この実施形態によれば、ワイパー製品は３つに分けることができる。本明細書に記載する技術に基づいて、当業者であれば、既存のワイパー構成の折畳み線と一致するようにＭＤミシン目を配置するか、または既存のワイパー構成を所望の最終サイズに分けるＭＤミシン目を配置する手段を想到することができる。
【０１０８】
垂直ミシン目および機械横方向ミシン目の両方を有するワイパー製品を製造する際に直面する問題に加えて、ミシン目と関連付けられたミシン目強度は、使用の際に消費者が所望する分離手順を生み出すように制御しなければならない。
【０１０９】
消費者が、記載するようなワイパー製品を使用するときに、ミシン目強度が機械方向で強すぎると、ワイパーは簡単に分離せず、空気積層シートの脆弱線に沿って分離し始めて、ミシン目に追随しない分離が起こり、それによって望ましくない材料の端がより小さいワイパーの一方または両方に残る。
【０１１０】
他の製品
上記に記載した実施形態は市販製品の標準的な構成に関連しているが、異なる引裂き強度を有する複数方向のミシン目を提供する同じ技術を、様々な他の繊維製品に適用することができる。記載するような穿孔方法から利益を得ることができる製品としては、分野において認識されている紙シートを形成する任意の方法、例えば湿式積層、または空気積層によって作られる製品が挙げられる。記載するようなプロセスから利益を得ることができる他の製品としては、数例を挙げると、エアフィルタ、ガスフィルタ、壁の覆い、掃除機用バッグ、清掃用ワイプ、防音材、刺繍の安定材が挙げられる。
【０１１１】
一実施形態によれば、記載するようなプロセスは、刺繍の作成で使用される安定材に適用することができる。安定材はステッチの質を改善するのに使用される。安定材は、本質的に、ティッシュおよびワイパーに関して上述したのと同じ技術を使用して形成される、繊維製品である。安定材は、密な刺繍の場合に特に重要であるが、サテン刺繍のときのしわ寄りおよびトンネリング（ｔｕｎｎｅｌｉｎｇ）も防ぐ。各タイプの安定材（熱除去式（ｈｅａｔ−ａｗａｙ）を除く）には色々な重量または厚さのものがある。より厚くより重い安定材は最も密な飾り縫いに、より軽量のものはより疎な飾り縫いに使用される。安定材は、一般に、それらの除去手段によって特徴付けられる。機械刺繍の安定材には４つの基本タイプがある。
【０１１２】
剥ぎ取り式：この安定材は、アップリケまたは刺繍を行う際の縫い目の質を改善するのに、一般的な裏当てとして使用される。全ての安定材と同じく、密な飾り縫いによるパッカー、および幅広のジグザグ縫い、サテンステッチ、または他のプログラムされたステッチを使用するときのトンネリングを防ぐ助けとなる。剥ぎ取り式の安定材は、裏生地の裏側に配置され、安定材が定位置にある状態で装飾用の飾り縫いが適用される。剥ぎ取りは、飾り縫いが完了した後で取り除くことができる。剥ぎ取り式の安定材は、薄いインターフェーシングのように見える場合が多く、様々な用途向けに異なる重量のものを見出すことができる。剥ぎ取り式の安定材は、レーヨン（例えば、Ｓａｉｎｔ  Ｐｅｔｅｒｓｂｕｒｇ，ＦＬのＰＣＰ  Ｇｒｏｕｐ，ＬＬＣが流通している１００％レーヨンの８０６  Ｓｔｉｔｃｈ−Ｎ−Ｔｅａｒ  Ｐｅｌｌｏｎ（登録商標）ブランド（Ｐｅｌｌｏｎ（登録商標）Ｃｏｎｓｕｍｅｒ  Ｐｒｏｄｕｃｔｓ）、湿式積層ポリエステル短繊維（０．２５〜０．５インチ（０．６３５〜１．２７０ｃｍ））、セルロース（例えば、１００％セルロースのＰｅｌｌｏｎ（登録商標）２３０１  Ｐｒｉｎｔ−Ｓｔｉｔｃｈ−Ｄｉｓｓｏｌｖｅ（商標））、ポリプロピレン（例えば、１００％ポリプロピレンのＰｅｌｌｏｎ（登録商標）３６０  ＥＺ−Ｓｔｉｔｃｈ（登録商標）は、不織布のミシン目入り軽量安定材である）、あるいは感圧性接着剤も含有するＰｅｌｌｏｎ（登録商標）８３５  Ｓｔｉｔｃｈ−Ｎ−Ｔｅａｒ（登録商標）Ｌｉｔｅ軽量刺繍安定材またはＰｅｌｌｏｎ（登録商標）８４１  Ｓｔｉｃｋ−Ｎ−Ｔｅａｒとして販売されている、７０％  Ｐｏｌｙｅｓｔｅｒ／３０％  Ｃｅｌｌｕｌｏｓｅなどのポリエステル／セルロースブレンド）で作られる場合が多い。
【０１１３】
切取り式：このタイプの安定材は、機械プログラムされた密な飾り縫いに使用される。安定材は飾り縫いの下に残るが、デザインの周りから切り取ることができる。切取りタイプは、通常は重く、衣類の上のアップリケまたは刺繍を裏当てするのに使用される。ポリエステル繊維（一般的に、０．５インチ（１．２７ｃｍ）／１５デニール超）（例えば、１００％ポリエステルのＰｅｌｌｏｎ（登録商標）Ｕｌｔｒａ−Ｗｅａｖｅ（商標）可溶性刺繍安定材）、またはポリエステル／ビスコースのブレンド（例えば、Ｆｕｓｉｂｌｅなどの８５％  Ｐｏｌｙｅｓｔｅｒ／１５％  Ｖｉｓｃｏｓｅ、例えば、感圧性裏当てを片側に、可溶性のものを反対側に含む、Ｐｅｌｌｏｎ（登録商標）２００ＢＸ  Ｔａｃｋ−ｎ−Ｆｕｓｅ（商標）不織布安定材）、およびナイロン（例えば、１００％ナイロンのＰｅｌｌｏｎ（登録商標）３８０  Ｓｏｆｔ−Ｎ−Ｓｔａｙ（商標）軽量の縫込み（ｓａｗ−ｉｎ）タイプの安定材）から製造することができる。
【０１１４】
洗い流し式：この安定材は水に完全に溶解する。透かし刺繍、針編みレース、および独立した刺繍画（ｔｈｒｅａｄ  ｐａｉｎｔｉｎｇ）オブジェクトに使用される。安定材が残らず消失すべきである場合に好まれる安定材である。完全に溶解可能な安定材は、刺繍前にタオルのようなパイル生地の上に乗せるのに使用される。これにより、刺繍のデザインが表面の奥に沈み込まず、表面の上に留まることが可能になる。
【０１１５】
これらの洗い流し式の安定材を製造するのに使用される材料としては、セルロース（例えば、Ｐｅｌｌｏｎ（登録商標）２３０１  Ｐｒｉｎｔ−Ｓｔｉｔｃｈ−Ｄｉｓｓｏｌｖｅ（商標）安定材からの、１００％  Ｃｅｌｌｕｌｏｓｅ  Ｍｉｘｔｕｒｅ  Ｐａｐｅｒ  Ｗｏｏｄｅｎ  Ｐｕｌｐ）、ＰＶＡ（例えば、１００％ポリビニルアルコールのＰｅｌｌｏｎ（登録商標）５４１  Ｗａｓｈ−Ｎ−Ｇｏｎｅ（登録商標）軽量刺繍安定材、感圧性接着剤を含むＰｅｌｌｏｎ  ５４２  Ｓｔｉｃｋ−Ｎ−Ｗａｓｈａｗａｙ（商標）、またはＰｅｌｌｏｎ  ５５１  Ｓｏｌ−Ｕ−Ｆｉｌｍ（商標）、またはＰｅｌｌｏｎ（登録商標）５５３  Ｓｏｌ−Ｕ−ＦＩｌｍ（商標）Ｌｉｔｅ）が挙げられる。洗い流し式安定材の他の供給業者としては、米国Ｋｅｎｎｓａｗ，ＧｅｏｒｇｉａのＳｕｌｋｙ（Ｓｏｌｖｙブランド）、Ｓｔ．Ｇｅｏｒｇｅ，ＵｔａｈのＳｕｐｅｒｉｏｒ  Ｔｈｒｅａｄｓ（Ｄｉｓｓｏｌｖｅブランド）、Ｈｕｓｋｖａｒｎａ，ＳｗｅｄｅｎのＶＳＭ  Ｇｒｏｕｐ  ＡＢ（ＩＮＳＰＩＲＡ（登録商標）Ａｑｕａ  Ｍａｇｉｃ  Ｐｌｕｓブランド）が挙げられる。
【０１１６】
熱除去式：生地または糸が水に弱いが熱には強い場合に使用される。アイロンで加熱すると完全に分解する。このタイプの安定材は、「ヴァニシングモスリン（Ｖａｎｉｓｈｉｎｇ  Ｍｕｓｌｉｎ）」と呼ばれる場合が多い。見た目は非常に緩い織布に見えるが、硬いモスリンまたは重く硬いチーズクロスである（例えば、米国のＳｕｌｋｙからのＳｕｌｋｙ  Ｈｅａｔ−Ａｗａｙ  Ｓｔａｂｉｌｉｚｅｒ−Ｃｌｅａｒ  Ｆｉｌｍなど、２６０〜３００°Ｆ（１２０〜１４０℃）のドライアイロン設定を使用して除去する）。
【０１１７】
一実施形態によれば、刺繍安定材は、ユーザが安定材をより小さいセグメントへと分離し、それによって安定材の一部分を後で使用するために保持しておくことができるように、機械方向であることができるミシン目を備えて製造することができる。更に、これによって、消費者が最も少なく最も環境にやさしい量を使用することが可能になる。別の実施形態によれば、刺繍安定材は、横方向および垂直機械方向の両方のミシン目を備えて製造することができる。この実施形態によれば、ミシン目は、穿孔する製品の重量および特性に応じて、タオル、ナプキン、またはワイパーのいずれかに関して上述したものと一致していてもよい。
【０１１８】
使用される安定材のタイプに関わらず、記載したような機械方向および横方向のミシン目の組み合わせによって、刺繍枠のうち最大のものに適応できるサイズで安定材を製造することが可能になり、その安定材はミシン目に沿って分離することができるので、使用される枠が小さい場合の材料の無駄を防ぐ。上述したように、機械方向および横方向における材料の引裂き強度は、より大きい安定材を使用している間に材料がミシン目線で分離しないように開発しなければならない。
【０１１９】
一実施形態によれば、記載した安定材は分野において認識されている任意の枠と共に使用することができる。例えば、消費者用刺繍機械のメーカーとしては、Ｈｕｓｑｖａｒｎａ  Ｖｉｋｉｎｇ（ＶＳＭ  Ｇｒｏｕｐ  ＡＢ、Ｈｕｓｋｖａｒｎａ，Ｓｗｅｄｅｎ）、Ｐｆａｆｆ（ＳＧＳＢ  Ｃｏ．Ｌｔｄ．，Ｋａｉｓｅｒｓｌａｕｔｅｒｎ，Ｇｅｒｍａｎｙ）、Ｂｅｒｎｉｎａ（Ｔｈｅ  Ｂｅｒｎｉｎａ  Ｃｏｍｐａｎｙ，Ｓｔｅｃｋｂｏｒｎ，Ｓｗｉｔｚｅｒｌａｎｄ），Ｂｒｏｔｈｅｒ（Ｂｒｏｔｈｅｒ  Ｉｎｔｅｒｎａｔｉｏｎａｌ，Ｂｒｉｄｇｅｗａｔｅｒ，ＮＪ，ＵＳＡ）、およびジャノメ（蛇の目ミシン工業株式会社、東京、日本）が挙げられる。機械刺繍の機械によって提供される枠の寸法は、４０ｍｍ×４０ｍｍから、３６０ｍｍ×３６０ｍｍ、２００ｍｍ×２００ｍｍ、１００ｍｍ×１００ｍｍを含む、より一般的な枠寸法にまで及ぶことができる。本明細書に記載するような安定材は、機械方向および横方向の両方で４０ｍｍごとにミシン目を入れて、例えば、３６０ｍｍ×３６０ｍｍ、または４００ｍｍ×４００ｍｍで作ることができる。このミシン目入り安定材によって、消費者が、４０ｍｍ×４０ｍｍ、２００ｍｍ×２００ｍｍ、および３６０ｍｍ×３６０ｍｍの枠で使用するのに、安定材を小分けにすることが可能になる。
【０１２０】
以下に説明するような、また実施例で測定するような製品特性には、以下の方法論を使用した。本明細書および特許請求の範囲の全体を通して、別段の指定がない限り、ＴＡＰＰＩ規格にしたがってウェブを調整した後で物理的性質が測定されるものと理解されたい。本明細書で言及する任意の品質の測定に関して試験方法が明示的に説明されていない場合、ＴＡＰＰＩ規格が適用されるべきであることを理解されたい。
【０１２１】
坪量
別段の指定がない限り、「坪量」、ＢＷＴ、ｂｗｔ、ＢＷなどは、一連３０００平方フィート（２７８．７１ｍ２）の製品の重量を指す（坪量は、ｇ／ｍ２またはｇｓｍでも表される）。
【０１２２】
同様に、「連」は、別段の指定がない限り、３０００平方フィート（２７８．７１ｍ２）の連を意味する。同様に、パーセントなどの用語は、繊維中の５％湿分に等しい乾量基準の、つまり水分が存在しない場合の重量パーセントを指す。
【０１２３】
カリパー
本明細書で報告されるカリパーおよび／またはバルクは、規定されるように８または１６枚のカリパーで測定されてもよい。シートは積み重ねられ、カリパーはスタックの中央部分付近で測定される。好ましくは、試験サンプルは、２３±１．０℃（７３．４±１．８°Ｆ）、相対湿度５０％の雰囲気で、少なくとも約２時間調整し、次に、Ｔｈｗｉｎｇ−Ａｌｂｅｒｔ  Ｍｏｄｅｌ  ８９−ＩＩ−ＪＲまたはＰｒｏｇａｇｅ  Ｅｌｅｃｔｒｏｎｉｃ  Ｔｈｉｃｋｎｅｓｓ  Ｔｅｓｔｅｒで、直径２インチ（５．０８ｃｍ）のアンビル、５３９±１０グラムの静荷重負荷、および０．２３１インチ（０．５８７ｃｍ）／秒の降下率を用いて測定した。慣性製品の試験の場合、試験される製品の各シートは、販売される際の製品と同じプライ数を有さなければならない。一般の試験の場合、８シートが選択され互いに積み重ねられる。タオルの試験の場合、タオルは拡げてから積み重ねられる。巻取機から外した基材シートの試験の場合、試験される各シートは巻取機から外した製造時の状態と同じプライ数を有さなければならない。抄紙機のリールから外した基材シートの試験の場合、単プライを使用しなければならない。シートは、機械方向（ＭＤ）で位置合わせされて互いに積み重ねられる。バルクはまた、カリパーを坪量で割ることによって、体積／重量の単位で表現されてもよい。
【０１２４】
ＭＤおよびＣＤ張力、伸展、破断係数、およびＴＥＡ
乾燥引張り強度（ＭＤおよびＣＤ）、伸展、その比、係数、破断係数、応力、および歪みを、様々な形で構成されてもよい、標準的なＩｎｓｔｒｏｎ試験機、または他の好適な伸びおよび張力試験機を用いて、一般的には、２３±１℃（７３．４±１°Ｆ）、相対湿度５０％の雰囲気で２時間調整した、幅３インチ（７．６２ｃｍ）もしくは１インチ（２．５４ｃｍ）のティッシュまたはタオルのストリップを使用して、測定する。張力試験は２インチ（５．０８ｃｍ）／分のクロスヘッド速度で実行される。破断係数は、グラム／３インチ（７．６２ｃｍ）／％歪み、またはそれと等価のＳＩ単位、ｇ／ｍｍ／％歪みで表される。％歪みは無次元なので、特定する必要はない。別段の指示がない限り、値はブレーク値である。ＧＭは、特定の製品に対するＭＤ値およびＣＤ値の積の平方根を指す。負荷／伸び（応力／歪み）曲線下の面積として定義される引張りエネルギー吸収（ＴＥＡ）も、引張り強度を測定する手順の間に測定される。
【０１２５】
引張りエネルギー吸収は、使用の際の製品の知覚される強度に関連する。２つの製品の実際の引張り強度が同じ場合であっても、より高いＴＥＡを有する製品は、より低いＴＥＡ値を有する類似製品よりも強力であるとユーザによって知覚されることがある。実際、より高い引張りエネルギー吸収を有することによって、高ＴＥＡ製品の引張り強度が低ＴＥＡの製品の引張り強度よりも低い場合であっても、より低いＴＥＡを有するものよりも強力であると知覚させることが可能になる。「正規化された」という用語が引張り強度と関連して使用される場合は、単に、適切な引張り強度から、その引張り強度を坪量で割ることによって坪量の影響を除去したものを指す。多くの場合、「破断長さ」という用語によって類似の情報が提供される。
【０１２６】
ＧＭＴは、ＣＤおよびＭＤ張力の相乗平均引張り強度を指す。引張りエネルギー吸収（ＴＥＡ）は、ＴＡＰＰＩ試験方法Ｔ４９４  ｏｍ−０１にしたがって測定される。
【０１２７】
張力比は、単に、上述の方法を用いて決定したＭＤ値を対応するＣＤ値で割った比である。別段の指定がない限り、張力特性は乾燥シート特性である。
【０１２８】
ミシン目張力
ミシン目引張り強度（試料を破断するのに要する単位幅当たりの力）は、一般に、幅３インチ（７．６２ｃｍ）の顎部ライン接触グリップを装備した伸び張力試験機の定速度を使用して測定される。一般的に、試験は、幅３インチ（７．６２ｃｍ）×長さ５インチ（１２．７０ｃｍ）のティッシュまたはタオルのストリップを使用して、２３±１℃（７３．４±１°Ｆ）、相対湿度５０％の雰囲気において２時間で実施される。張力試験機のクロスヘッド速度は、一般に、毎分２．０インチ（５．０８ｃｍ）に設定される。顎のスパンは３インチ（７．６２ｃｍ）である。標本は上側グリップに掴持され、自由に垂れ下がるようにされる。次に下側グリップを使用して、サンプルを保持するのに十分なきつさで、ただしサンプルを損傷するほどの圧力は掛けずに標本の自由端を把持する。サンプルを破断するまで伸展させ、ミシン目張力を記録する。
【０１２９】
湿潤張力
本発明のティッシュの湿潤張力は、一般に、Ｔｅｃｈｎｉｃａｌ  Ａｓｓｏｃｉａｔｉｏｎ  ｏｆ  ｔｈｅ  Ｐｕｌｐ  ａｎｄ  Ｐａｐｅｒ  Ｉｎｄｕｓｔｒｙ（ＴＡＰＰＩ）方法Ｔ５７６  ｐｍ  ７にしたがって、幅３インチ（７６．２ｍｍ）のティッシュのストリップを折り畳んでループ状にしたものを使用し、Ｆｉｎｃｈ  Ｃｕｐと呼ばれる専用の固定具で掴持し、次に水中に浸漬して測定する。３インチ（７．６２ｃｍ）のグリップに適合するベースを有する、好適な３インチ（７．６２ｃｍ）のＦｉｎｃｈカップは次のところから入手可能である。
Ｈｉｇｈ−Ｔｅｃｈ  Ｍａｎｕｆａｃｔｕｒｉｎｇ  Ｓｅｒｖｉｃｅｓ，Ｉｎｃ．
３１０５−Ｂ  ＮＥ  ６５ｔｈ  Ｓｔｒｅｅｔ
Ｖａｎｃｏｕｖｅｒ，Ｗａｓｈ．９８６６３
３６０−６９６−１６１１
３６０−６９６−９８８７（ファックス）
【０１３０】
湿潤強度添加剤を含有する新しい基材シートおよび完成製品（タオル製品の場合は３０日以内経過、ティッシュ製品の場合は２４時間以内経過）の場合、試験標本を、１０５℃（２２１°Ｆ）まで加熱した強制空気オーブンに５分間入れる。他のサンプルにはオーブン老化は不要である。Ｆｉｎｃｈカップを、２．０ポンド（０．９１ｋｇ）のロードセルを装備した張力試験機に載置し、Ｆｉｎｃｈカップのフランジを試験機の下顎で掴持し、ティッシュループの端部を張力試験機の上顎で掴持する。サンプルをｐＨ７．０±０．１に調節してある水に浸漬し、５秒間の浸漬後に２インチ（５．０８ｃｍ）／分のクロスヘッド速度を使用して張力を試験する。結果はｇ／３インチ（７．６２ｃｍ）で表し、ループを適宜考慮に入れるために読取り値を２で割る。
【０１３１】
ロール圧縮
ロール圧縮は、試験装置の１５００ｇの平坦なプラテン下でロールを圧縮することによって測定する。サンプルロールは、２３．０±１．０℃（７３．４±１．８°Ｆ）の雰囲気で調整し試験する。可動式の１５００ｇのプラテン（高さゲージと呼ばれる）を備えた好適な試験装置は、次のところから入手可能である。
Ｒｅｓｅａｒｃｈ  Ｄｉｍｅｎｓｉｏｎｓ
１７２０  Ｏａｋｒｉｄｇｅ  Ｒｏａｄ
Ｎｅｅｎａｈ，Ｗｉｓ．５４９５６
９２０−７２２−２２８９
９２０−７２５−６８７４（ファックス）
【０１３２】
試験手順は一般に次の通りである。
（ａ）プラテンを持ち上げ、試験されるロールを、端をゲージの前部にシールし、芯をゲージの後部に平行にした状態で、その側面を下にしてプラテン下の中央に位置決めする。
（ｂ）プラテンがロールの上に載るまでゆっくり下げる。
（ｃ）圧縮されたロールの直径またはスリーブ高さを、０．０１インチ（０．２５４ｍｍ）を最小単位として、ゲージポインタから読み取る。
（ｄ）プラテンを持ち上げ、ロールを除去する。
（ｅ）試験される各ロールまたはスリーブに対して繰り返す。
【０１３３】
ロール圧縮（ＲＣ）をパーセントで計算するには、次の式を使用する。
ＲＣ（％）＝［１００×（初期ロール直径−圧縮ロール直径）］／初期ロール直径
【０１３４】
ＳＡＴ能力
本発明の製品の吸収率を、単純な吸収率試験機を用いて測定する。単純な吸収率試験機は、ティッシュ、複数のタオル、または１つのタオルのサンプルの親水性および吸収性を測定するのに特に有用な装置である。この試験では、直径２．０インチ（５．０８ｃｍ）のティッシュ、複数のタオル、または１つのタオルを、頂部の平坦なプラスチックカバーと底部の溝付きのサンプルプレートとの間に載置する。ティッシュ、タオル、またはタオルの円板状サンプルは、幅１／８インチ（０．３２ｃｍ）の円周方向フランジ範囲によって定位置で保持される。サンプルはホルダによって圧縮されない。７３°Ｆ（２２．７８℃）の脱イオン水を、直径１ｍｍの導管を通して底部サンプルプレートの中央にあるサンプルに導入する。この水は−５ｍｍの静水頭にある。機器メカニズムによる測定の開始時に導入されるパルスによってフローが開始される。その結果、水は、毛管作用によってこの中央の入口点から径方向外側に、ティッシュ、タオル、またはタオルサンプルによって吸収される。水の吸収速度が５秒当たり水０．００５グラム以下に減少すると、試験を終了する。リザーバから除去され、サンプルによって吸収された水の量は、サンプル１平方メートル当たりの水のグラム数、またはシート１グラム当たりの水のグラム数として秤量し報告する。実際には、Ｍ／Ｋ  Ｓｙｓｔｅｍｓ  Ｉｎｃ．のＧｒａｖｉｍｅｔｒｉｃ  Ａｂｓｏｒｂｅｎｃｙ  Ｔｅｓｔｉｎｇ  Ｓｙｓｔｅｍを使用する。これは、Ｍ／Ｋ  Ｓｙｓｔｅｍｓ  Ｉｎｃ．，１２  Ｇａｒｄｅｎ  Ｓｔｒｅｅｔ，Ｄａｎｖｅｒｓ，Ｍａｓｓ．０１９２３から入手可能な市販のシステムである。ＷＡＣ、即ち吸水容量は、ＳＡＴとも呼ばれ、実際は機器自体によって決定される。ＷＡＣは、重量対時間のグラフが「ゼロ」傾斜になる、即ちサンプルが吸収を停止した点として定義される。試験の終了基準は、固定の期間にわたって吸収される水の重量の最大変化として表される。これは、基本的に、重量対時間のグラフにおけるゼロ傾斜の推定である。プログラムは、カットオフ基準が２０秒で１ｍである「低速ＳＡＴ」が指定されない限り、５秒の時間間隔にわたる０．００５ｇの変化を終了基準として使用する。
【０１３５】
吸水率は、秒単位で測定され、自動化注射器を用いてサンプルの表面上に配置された０．１グラムの水滴をサンプルが吸収するのに掛かる時間である。試験標本は、好ましくは、２３±１℃（７３．４±１．８°Ｆ）で、相対湿度５０％で調整される。各サンプルに対して、４３×３インチ（１０９．２２×７．６２ｃｍ）の試験標本を準備する。各標本は、高強度のランプが標本に向けられるようにして、サンプルホルダに入れる。水０．１ｍｌを標本の表面上に配置し、ストップウォッチを開始させる。液滴からの光が反射しなくなることによって示されるように、水が吸収されると、ストップウォッチを停止し、時間を最小単位０．１秒で記録する。手順を各標本に対して繰返し、結果を各サンプルに対して平均化する。サンプルが吸収した水の重量（グラム単位）を時間（秒単位）の平方根に対してグラフ化することによって、ＳＡＴ率を決定する。ＳＡＴ率は、エンドポイント（吸収された水のグラム数）の１０〜６０パーセントの間の最適傾斜である。
【０１３６】
感覚的柔らかさ
サンプルの感覚的柔らかさを、ＴＡＰＰＩ規格（温度７１．２°Ｆ〜７４．８°Ｆ（２１．７８℃〜２３．７８℃）、相対湿度４８％〜５２％）に合わせて調整した試験エリアにある訓練された被験者のパネルを使用して決定した。柔らかさの評価は、訓練された各被験者が試験を実施する際に常に利用可能であった、所定の柔らかさの値を有する一連の物理的基準に依存した。訓練された被験者は、試験サンプルを物理的基準と直接比較して、試験サンプルの柔らかさレベルを判断した。訓練された被験者は、特定の紙製品に数字を割り当て、感覚的柔らかさの数字が大きいほど知覚される柔らかさが大きいことを示した。
【実施例１】
【０１３７】
［実施例１］
２つの紙ウェブをタオル製品に加工することによって、ｔｅａｒ−ａ−ｓｑｕａｒｅ製品を製造した。タオルには、加工ラインを使用してエンボス加工を施し穿孔した。表１の説明にしたがった標準的なＣＤミシン目パターンを使用して、ＣＤ方向および垂直ＭＤ方向の両方でタオルロールを穿孔した。
【表１】
2020000893.tif 000003
【０１３８】
［実施例２］
２つの紙ウェブをタオル製品に加工することによって、５つのｔｅａｒ−ａ−ｓｑｕａｒｅサンプル製品を製造した。タオルには、加工ラインを使用してエンボス加工を施し穿孔した。５つのサンプル製品は、ＭＤミシン目／ＣＤミシン目の比のみが異なった。それに加えて、シートの長さを市販のＢＲＡＷＮＹ（登録商標）タオルの１／４シートと同じシートサイズである５．５に短くしたこと以外は、５つのサンプルと同じ性質を有する第６のサンプルを製造した。サンプルは、表１に提示されている情報にしたがって穿孔した。
【０１３９】
硬化アンビルロールに押し付けられたときに、移動しているティッシュウェブを歯が穿孔したままにして紙に切れ目を入れるように切断された硬化鋼のホイールを使用して、垂直ＭＤミシン目を製造した。切れ目の間の距離は、紙タオル製品の結合長さである。結合長さを変更するには、ミシン目の数を変更しなければならず、ならびに／または切れ目の長さを変更しなければならず、ならびに／またはホイールのサイズを変更しなければならなかった。
【０１４０】
表１の説明にしたがって、ＣＤ方向および垂直ＭＤ方向の両方でタオルロールを穿孔した。表２に説明するような異なるミシン目強度および異なるミシン目比を有する、５つのタオルサンプルを製造した。
【表２】
2020000893.tif 000004
【０１４１】
表２から分かるように、垂直ミシン目張力は、ミシン目張力に比べて７％低い値から５８％高い値まで変化した。更に、垂直ミシン目張力の比は、ミシン目張力の比に対してほぼ等しい値から７２％高い値に及んだ。この比は、製品の分配可能性と関連付けられる属性である。
【０１４２】
サンプルの物理的属性を以下の表３で説明する。
【表３】
2020000893.tif 000005
【０１４３】
より小さいサイズ、増加した選択、柔らかさ、分配可能性などに対する消費者の反応を確認するため、５つのサンプル製品の家庭使用試験を実施した。その結果を、全体性能の格付けとして報告した。製品は全て、垂直ミシン目張力／ミシン目張力の比を除いて同じ一般仕様内であった。約１．１５よりも大きい垂直ミシン目張力／ミシン目張力の比を有する製品の方が、消費者に容易に容認された。約１．４よりも大きい比を有する製品は、８８％よりも高い全体的な受入れの格付けを有した。約１．５よりも大きい比を有する製品は、８９％よりも高い全体的な受入れの格付けを有した。記載したような紙タオル製品は、１．１５、１．２、１．２５、１．３、１．３５、１．４、１．４５、１．５、１．５５、および１．６から選ばれたいずれかのエンドポイントを有するものを含む、中間の部分範囲を全て含む、約１．１５〜約１．６の垂直ミシン目張力／ミシン目張力の比を有してもよい。製品サンプルを、分配可能性を評価する家庭使用試験のために提出した。
【０１４４】
本発明の他の実施形態は代替の変形例を含むことができる。これらおよび他の変形および修正は、上記の開示を完全に理解すれば、当業者には明白となるであろう。以下の特許請求の範囲は、かかる全ての変形および修正を受け入れると解釈されるものとする。
【図１】
2020000893.tif 000006
【図２】
2020000893.tif 000007
【図３】
2020000893.tif 000008
【図４】
2020000893.tif 000009
【図５】
2020000893.tif 000010